4-METHYL-1-PENTENE POLYMER, RESIN COMPOSITION, AND MOLDED ARTICLEThe present invention provides a 4-methyl-1-pentene polymer (X) wherein: a content of a constitutional unit derived from 4-methyl-1-pentene is 90 to 100% by mol; a content of a constitutional unit derived from at least one olefin selected from ethylene and an α-olefin, other than 4-methyl-1-pentene, having 3 to 20 carbon atoms is 0 to 10% by mol; and the 4-methyl-1-pentene polymer satisfies all the following requirements (a) to (f): (a) a meso diad fraction (m) measured by 13C-NMR falls within the range of 70% or more to less than 98%; (b) a ratio of weight-average molecular weight Mw to number-average molecular weight Mn (Mw/Mn) measured by gel permeation chromatography (GPC) falls within the range of 3.6 to 30; (c) a melt flow rate (MFR) measured under conditions of 260°C and a 5 kg load in conformity to ASTM D1238 falls within the range of 0.1 to 500 g/10 min; (d) a cumulative weight fraction of amounts of eluates at 80°C or lower measured in a cross fractionation chromatograph apparatus using an infrared spectrophotometer as a detector part is 5% by mass or less; (e) a proportion of a polymer having a molecular weight of 1 × 106 or larger measured by gel permeation chromatography (GPC) is 15% by mass or more; and (f) a heat of fusion and a melting point of the 4-methyl-1-pentene polymer measured by differential scanning calorimetry (DSC) satisfy the following requirements (i) and (ii): (i) the following expression (1) holds: ΔHm < 0.5 × Tm - 76 ... Expression (1) wherein the heat of fusion is defined as ΔHm J/g, and the melting point is defined as Tm °C; and (ii) the melting point falls within the range of 180 to 260°C. The present invention can provide a 4-methyl-1-pentene polymer and a resin composition which have a low heat of fusion, excellent fusibility, furthermore a high melt tension and excellent stain resistance without largely impairing the characteristics, such as high heat resistance, of the 4-methyl-1-pentene polymer.A 4-methyl-1-pentene polymer (X) wherein: a content of a constitutional unit derived from 4-methyl-1-pentene is 90 to 100% by mol; a content of a constitutional unit derived from at least one olefin selected from ethylene and an α-olefin, other than 4-methyl-1-pentene, having 3 to 20 carbon atoms is 0 to 10% by mol; and the 4-methyl-1-pentene polymer satisfies all the following requirements (a) to (f): (a) a meso diad fraction (m) measured by 13C-NMR falls within the range of 70.0% or more to less than 98.0%; (b) a ratio of weight-average molecular weight Mw to number-average molecular weight Mn (Mw/Mn) measured by gel permeation chromatography (GPC) falls within the range of 3.6 to 30; (c) a melt flow rate (MFR) measured under conditions of 260°C and a 5 kg load in conformity to ASTM D1238 falls within the range of 0.1 to 500 g/10 min; (d) a cumulative weight fraction of amounts of eluates at 80°C or lower measured in a cross fractionation chromatograph apparatus using an infrared spectrophotometer as a detector part is 5% by mass or less; (e) a proportion of a polymer having a molecular weight of 1 × 106 or larger measured by gel permeation chromatography (GPC) is 15% by mass or more; and (f) a heat of fusion and a melting point of the 4-methyl-1-pentene polymer measured by differential scanning calorimetry (DSC) satisfy the following requirements (i) and (ii): (i) the following expression (1) holds: Δ⁢Hm<0.5×Tm−76 wherein the heat of fusion is defined as ΔHm J/g, and the melting point is defined as Tm °C; and (ii) the melting point falls within the range of 180 to 260°C.
4-메틸-1-펜텐계 중합체, 수지 조성물 및 성형체본 발명은, 4-메틸-1-펜텐 유래의 구성 단위의 함유량이 90∼100몰%이고, 에틸렌, 및 탄소 원자수 3∼20의 4-메틸-1-펜텐 이외의 α-올레핀으로부터 선택되는 적어도 1종의 올레핀 유래의 구성 단위의 함유량이 0∼10몰%이며, 하기 요건(a)∼(f)를 모두 만족시키는 4-메틸-1-펜텐계 중합체(X)이다. (a) 13C-NMR로 측정되는 메소 다이애드 분율(m)이 70% 이상 98% 미만의 범위에 있다. (b) 겔 퍼미에이션 크로마토그래피(GPC)로 측정한, 중량 평균 분자량 Mw와 수 평균 분자량 Mn의 비(Mw/Mn)가 3.6∼30의 범위에 있다. (c) ASTM D1238에 준거해서 260℃, 5kg 하중의 조건에서 측정한 멜트 플로 레이트(MFR)가 0.1∼500g/10분의 범위에 있다. (d) 검출부에 적외 분광 광도계를 이용한 크로스 분별 크로마토그래프 장치로 측정한, 80℃ 이하에서 용출되는 양의 누적 중량 분율이 5질량% 이하이다. (e) 겔 퍼미에이션 크로마토그래피(GPC)로 측정한, 분자량이 1×106 이상인 중합체의 비율이 15질량% 이상이다. (f) 시차 주사형 열량 측정(DSC)으로 측정되는 상기 4-메틸-1-펜텐계 중합체의 융해열량 및 융점이 이하의 요건(i) 및 (ii)를 만족시킨다. (i) 하기 식(1)이 성립한다. 식(1) ΔHm<0.5×Tm-76(융해열량을 ΔHmJ/g으로 하고, 융점을 Tm℃로 함) (ii) 융점이 180∼260℃의 범위에 있다. 본 발명에 의하면, 4-메틸-1-펜텐계 중합체의 높은 내열성 등의 특성을 크게 해치는 일 없이, 융해열량이 낮아 융해성이 우수하고, 게다가 용융 장력이 높고, 더욱이 내오염성이 우수한 4-메틸-1-펜텐계 중합체 및 수지 조성물을 제공할 수 있다.4-메틸-1-펜텐 유래의 구성 단위의 함유량이 90∼100몰%이고, 에틸렌, 및 탄소 원자수 3∼20의 4-메틸-1-펜텐 이외의 α-올레핀으로부터 선택되는 적어도 1종의 올레핀 유래의 구성 단위의 함유량이 0∼10몰%이며, 하기 요건(a)∼(f)를 모두 만족시키는 4-메틸-1-펜텐계 중합체(X).(a) 13C-NMR로 측정되는 메소 다이애드 분율(m)이 70.0% 이상 98.0% 미만의 범위에 있다.(b) 겔 퍼미에이션 크로마토그래피(GPC)로 측정한, 중량 평균 분자량 Mw와 수 평균 분자량 Mn의 비(Mw/Mn)가 3.6∼30의 범위에 있다.(c) ASTM D1238에 준거해서 260℃, 5kg 하중의 조건에서 측정한 멜트 플로 레이트(MFR)가 0.1∼500g/10분의 범위에 있다.(d) 검출부에 적외 분광 광도계를 이용한 크로스 분별 크로마토그래프 장치로 측정한, 80℃ 이하에서 용출되는 양의 누적 중량 분율이 5질량% 이하이다.(e) 겔 퍼미에이션 크로마토그래피(GPC)로 측정한, 분자량이 1×106 이상인 중합체의 비율이 15질량% 이상이다.(f) 시차 주사형 열량 측정(DSC)으로 측정되는 상기 4-메틸-1-펜텐계 중합체의 융해열량 및 융점이 이하의 요건(i) 및 (ii)를 만족시킨다. (i) 하기 식(1)이 성립한다.ΔHm<0.5×Tm-76 ···식(1) (식(1)에 있어서, 융해열량을 ΔHmJ/g으로 하고, 융점을 Tm℃로 한다) (ii) 융점이 180∼260℃의 범위에 있다.